Brevet FR2594455A1 — publié le 19870821

PROÇEDE DE DELIGNIFICATION DE PATES PAPETIERES CHIMIQUES PAR SOLVANT EN VUE DE LEUR BLANCHIMENT La présente invention concerne le traitement de potes papetières chimiques å l'aide d'un solvant en vue de leur blanchiment. Les pates papetières chimiques ou pates cellulosiques écrues obtenues par cuisson des matières cellulosiques selon les procédés dits au sulfite, au sulfate ou procédé Kraft, b la soude ou au carbonate, demandent b étire blanchies pour que les produits en dérivant aient les qualités qu'exige leur destination. Le taux de lignine de la pate, traduit par la profession en indice KAPPA, détermine pratiquement la quantité globale d'agent de blanchiment chimique à mettre en oeuvre. Le blanchiment. pourra être assuré d'une façon d'autant plus efficace et économique dans un nombre limité d'étapes que l'indice KAPPA initial sera plus faible. Les procédés de cuisson cités plus haut ne permettent malheureusement pas d'atteindre directement un indice KAPPA déjà relativement bas sans dégradation prononcée des propriétés mécaniques des fibres cellulosiques. Des traitements des pates chimiques ont été proposés qui consistent à soumettre la pâte à une oxydation par exemple au moyen de réactifs chlorés,d'ozone, d'oxygène ou de peroxyde d'oxygène. Malheureusement, de tels traitements impliquent la consommation de réactifs, la formation, lorsqu'ils mettent Dar exemple en jeu des réactifs chlorés, d'effluents aqueux fortement colorés, poluants et corrosifs et une dégradation parfois accentuée des fibres cellulosioues. Le traitement de délignification de Dates chimiques selon l'invention ne présente pas les inconvénients des orocédés connus. il n'est ras basé sur le principe de la consommation du réactif mis en oeuvre et n'er, traîne pratiquement aucune dégradaticn des fibres cellulosiaues. 11 est caractérisd en ce que la pâte chimique est soumise à l'action d'au moins un solvant choisi parmi les diols-, F aliphatioues saturés ou cyclaniques comportant de 2 à 6 atomes de carbone, à une temDérature comprise entre 1600C et 2200C. Le procédé de l'invention convient bien en particulier au traitement de pattes chimiques de bois de résineux. En procédant au-dessous de 1600C, la durée de l'opération devient rapidement beaucoup trop longue pour satisfaire l'exigence industrielle de productivité, tandis qu'en procédant au-dessus de 2200C le risque apparat de dégradation des solvants employés. Les températures préférées sont celles comprises entre 1700C et 1900C. Les diols- ct, p qui peuvent etre utilisés sont par exemple l'éthylèneglycol, le propylèneglycol, le butanediol-1,2, le butanediol-2,3, le cyclohexanediol. La consistance de la pate, bien que peu critique, est le plus généralement comprise entre 1 X et 25 %. Elle est de préférence comprise entre 5 X et 15 %. La durée de l'opération est le plus généralement comprise entre environ 1 et 5 heures. Le procédé de l'invention est avantageusement réalisé en milieu pratiquement anhydre. Il peut être encore effectué en présence d'eau, la quantité d'eau dans le milieu de traitement ne devant pas- excèder environ 10 X en poids du poids de solvant. En fin d'opération, le solvant est séparé de la pâte traitée, par exemple par filtration, et peut être utilisé dans un nouveau traitement selon l'invention, apres avoir été purifié, le cas échéant, par exemple par distillation. Les exemples suivants, donnés à titre indicatif mais non limitatif, illustrent le procédé de l'invention. EXEMPLE 1 20 g de pâte Kraft écrue de bois de résineux, d'indice KAPPA égal à 33 sont traités, par mélange durant 1 heure à 1700C, à l'aide de 250 g d'éthylèneglycol. La pâte ainsi traitée a un indice KAPPA qui n'est plus égal qu'a 19. EXEMPLE 2 En répétant l'exemple 1 mais à 2000C au lieu de 1700C, la pâte obtenue après traitement a un indice KAPPA encore diminué et égal à 17. EXEMPLE 3 Le traitement de 20 g de la pâte de l'exemple 1 à 1700C pendant 2 heures par 250 g de butanediol-1,2 conduit à une pâte d'indice KAPPA égal à 21. EXEMPLE 4 L'exemple 3 est répété en utilisant, en quantité égale, le butanediol-2,3 à la place du butanediol-1,2. La pâte obtenue a un indice KAPPA égal à 21,5. EXEMPLE 5 20 g de pâte Kraft écrue de bois de résineux d'indice KAPPA égal à 30 sont traités durant 2 heures à 1700C à l'aide de 250 g de propylèneglycol. La pâte traitée obtenue a un indice KAPPA égal à 20. REVENDICATIONS 1. Procédé de délignification d'une pate papetière chimique en vue de son blanchiment caractérisé en ce que la patte est soumise à l'action d'au moins un solvant choisi parmi les diols-c4, p aliphatiques saturés ou cyclaniques comportant de 2 à 6 atomes de carbone, à une température comprise entre 1600 C et 2200C. 2. Procédé selon la revendication 1 caractérisé en ce que le diol cy , est choisi parmi l'éthylèneglycol, le propylèneglycol, le butanediol-1,2, le butanediol-1,3, le cyclohexanediol. 3. Procédé selon l'une des revendications 1 et 2, caractérisé en ce que la température est comprise entre 1700C et 1900C. 4. Procédé selon l'une des revendications 1 à 3, caractérisé en ce que la consistance de la pâte est comprise entre 1 X et 25 X. 5. Procédé selon la revendication 4, caractérisé en ce que la consistance de la pâte est comprise entre 5 X et 15 X. 6. Procédé selon l'une des revendications 1 à 5, caractérisé en ce que le solvant agit en présence d'une quantité d'eau n'excédant pas 10 % en poids du poids du solvant. 7. Procédé selon l'une des revendications 1 à 6, caractérisé en ce que le solvant séparé de la pâte est utilisé pour un nouveau traitement.